(57)【要約】【課題】強度、バルク（比容積）、柔らかさを両立した衛生用紙ウェッブ及びその製造方法を提供する。【解決手段】坪量１０〜２５ｇ／ｍ２で、比容積が７〜２５ｃｍ３／ｇであって、ＪＩＳ Ｐ８１１３に基づく乾燥時の縦方向の引張強さＤＭＤＴが１．０Ｎ／２５ｍｍ以上、ＪＩＳ Ｐ８１１３に基づく乾燥時の横方向の引張強さＤＣＤＴが０．３Ｎ／２５ｍｍ以上である衛生用紙ウェッブである。【選択図】図２
2013189728.tif 000002
【特許請求の範囲】
【請求項１】
坪量１０〜２５ｇ／ｍ２で、比容積が７〜２５ｃｍ３／ｇであって、ＪＩＳ Ｐ８１１３に基づく乾燥時の縦方向の引張強さＤＭＤＴが１．０Ｎ／２５ｍｍ以上、ＪＩＳ Ｐ８１１３に基づく乾燥時の横方向の引張強さＤＣＤＴが０．３Ｎ／２５ｍｍ以上である衛生用紙ウェッブ。
【請求項２】
抄紙及び乾燥後のウェッブ厚みに対し、２０〜８０％のギャップを有する一対のロールにてカレンダー加工を施してなる請求項１に記載の衛生用紙ウェッブ。
【請求項３】
ティッシュソフトネス測定装置ＴＳＡにより、周波数１０００Ｈｚ以下の領域におけるパワースペクトルの最大値が２０ｄＢＶ２ｒｍｓ以下であり、周波数６７００Ｈｚ領域におけるパワースペクトルの最大値が２０ｄＢＶ２ｒｍｓ以下である請求項１又は２に記載の衛生用紙ウェッブ。
【請求項４】
ティッシュソフトネス測定装置ＴＳＡにより、こわさ（Ｄ）測定値が３．０ｍｍ／Ｎ以上である請求項１〜３のいずれかに記載のウェッブ。
【請求項５】
請求項１〜４のいずれかに記載の衛生用紙ウェッブの製造方法であって、抄紙及び乾燥後のウェッブ厚みに対し、２０〜８０％のギャップを有する一対のロールにてカレンダー加工を施す衛生用紙ウェッブの製造方法。
【発明の詳細な説明】
【技術分野】
【０００１】
本発明は、ティッシュペーパー、トイレットペーパー、ペーパータオルなどの衛生用紙製品の原紙（ウェッブ）及びその製造方法に関する。
【背景技術】
【０００２】
ティッシュペーパー、トイレットペーパーやペーパータオルなどの衛生用紙製品は、ペーパーマシンで抄造された原紙（ウェッブ）を１プライ又は２プライ以上に重ねたものをシート状に折畳み積層し、またはロール状に巻き取って適宜所定の大きさに加工して製造されている。
このような衛生用紙製品においては、水分の吸収能力を確保するため、バルク（比容積）が高いことが品質面で重要な要素である。さらに、強度、柔らかさ（しなやかさと滑らかさとボリューム感の総合官能）も重要である。
【０００３】
高バルクで柔らかなウェッブを得る方法として、抄紙工程で抄紙原料にデボンダー又は嵩高剤と呼ばれる薬剤を添加して化学的処理し、パルプ繊維の繊維間結合を抑えてウェッブの繊維層に緩みを与える方法が知られている（特許文献１）。
又、高バルクなウェッブを得るための機械的処理として、抄紙工程の脱水乾燥工程において、湿紙をプレス脱水せずに通風乾燥する方法ＴＡＤ（through air drying；通風乾燥）方式（特許文献２）や、湿紙形成から乾燥工程の間において湿紙ウェッブに凹凸処理を行う方法がある。
さらに、抄造後のウェッブにエンボスなどにより機械的に凹凸処理を行う方法がある。さらに、これら方法を組み合わせる場合もある。
しかしながら、上記した化学的処理法の場合、薬剤コストが高いと共に、パルプの繊維間結合が低下するためにウェッブ強度が低下する問題がある。又、上記したＴＡＤ方式の場合、乾燥エネルギーのコストが膨大になる。さらに、抄紙後に凹凸処理する方法では、繊維間の結合や紙層構造が破壊されてウェッブ強度が低下し、ウェッブの見かけ嵩は高くなるがウェッブ自体の紙層嵩（キャリパー）を高くする（ふんわり感をだす）ことが難しいという問題がある。
【０００４】
一方、従来の衛生用紙ウェッブの抄造においては、湿紙ウェッブを、フェルトを介して１又は２つのロールプレスニップでヤンキードライヤーに押し付けて脱水し、さらにヤンキードライヤー（シリンダー）に貼り付けて乾燥し、次いでヤンキードライヤーからウェッブを剥がす際にクレープ付け（しわ付け）を行っている。
しかしながら、このヤンキードライヤーへの押付けによって、ウェッブが相対的に低バルクになるという問題がある。そして、上記した嵩高剤をパルプ原料に添加してクレープ付けによるバルク低下を抑制しようとしても、せいぜい３〜５％程度の嵩高効果しか得られず、一方で強度が著しく低下する。
又、上記したＴＡＤ方式は、ヤンキードライヤーで最終的に仕上げの乾燥及びクレープ付けを行う前にバキュームにより脱水し、通風ドライヤーで予備乾燥する技術であり、ロールプレスニップによる脱水工程が無いためにバルクロスが無く、高バルクなウェッブが得られる。ところが、ＴＡＤ方式はプレスニップ脱水相当の水分を通風熱で除去するため、従来のロールプレスニップ方式に比べて約２倍の乾燥エネルギーが必要になるとされている。
【０００５】
そこで、ＴＡＤ方式を用いずに、湿紙工程で高バルクな処理を行う方法として、シュープレス方式と呼ばれる広いプレスニップにより、加圧脱水を調整する方法も提案されている（特許文献３）。シュープレス方式は、従来のロールプレスニップ方式に比べて、より高いバルク及び柔らかさを得ることができるが、ＴＡＤ方式ほど高いバルクは得られない。
さらに、これらの諸問題を解決する方法として、ファブリックプレス方式と呼ばれる製紙機械が開発されている（特許文献４）。ファブリックプレス方式は、従来のプレス技術を踏襲するが、脱水と同時に凹凸付けベルト又はファブリックによりウェッブに凹凸付けを行うものである。この脱水及び凹凸付けは、湿紙ウェッブがフェルトから凹凸付けベルトに送られる間に、１又は２つ以上のプレスニップで行なわれ、次いでウェッブがヤンキードライヤーに運ばれて乾燥される。
ファブリックプレス方式によれば、従来のロールプレスニップ方式と乾燥エネルギーが同等でありつつ、ＴＡＤ方式に匹敵する高いバルクが得られる。
【０００６】
なお、ファブリックプレス方式によるウェッブの構造は、織物ではないが、織物に似た３次元パターンを形成する。これは、ウェッブの凹凸付けが以下のように行われるためと考えられる。つまり、プレス処理の間、繊維性の網状組織が凹凸付けベルトの３次元の模様（パターン）を詰めるように満たすが、そのとき、凹凸付け層の三次元の模様が湿った繊維性のウェッブに付与される。湿った繊維性のウェッブは互いに相対的に可動であり、そのため、プレスフェルトが弾性的に圧縮作用することにより、それらのウェッブは互いに新しい位置及び方向を取る。プレスフェルトは、湿った繊維性のウェッブを凹凸付けベルトの３次元の模様に押し付け、それによって、ウェッブは同じ坪量でバルク及び柔らかさを増した構造になる。
この方式によれば湿った繊維性ウェッブのバルクは、プレスニップで脱水する間、ベルトの組織中のキャビティ（空洞）で、繊維性の網状構造（ネットワーク）を受けることで、圧縮されずに維持される。
【先行技術文献】
【特許文献】
【０００７】
【特許文献１】特開平7-189171号公報
【特許文献２】特開平8-3890号公報
【特許文献３】特開平6-158578号公報
【特許文献４】特表2001-521999号公報
【発明の概要】
【発明が解決しようとする課題】
【０００８】
しかしながら、上記特許文献４記載の技術を用いても、ウェッブの強度、バルク（比容積）、柔らかさを両立することは十分とはいえなかった。
従って本発明は、強度、バルク（比容積）、柔らかさを両立した衛生用紙ウェッブ及びその製造方法の提供を目的とする。
【課題を解決するための手段】
【０００９】
上記課題を解決するため、本発明の衛生用紙ウェッブは、坪量１０〜２５ｇ／ｍ２で、比容積が７〜２５ｃｍ３／ｇであって、ＪＩＳ Ｐ８１１３に基づく乾燥時の縦方向の引張強さＤＭＤＴが１．０Ｎ／２５ｍｍ以上、ＪＩＳ Ｐ８１１３に基づく乾燥時の横方向の引張強さＤＣＤＴが０．３Ｎ／２５ｍｍ以上である。
【００１０】
抄紙及び乾燥後のウェッブ厚みに対し、２０〜８０％のギャップを有する一対のロールにてカレンダー加工を施してなることが好ましい。
ティッシュソフトネス測定装置ＴＳＡにより、周波数１０００Ｈｚ以下の領域におけるパワースペクトルの最大値が２０ｄＢＶ２ｒｍｓ以下であり、周波数６７００Ｈｚ領域におけるパワースペクトルの最大値が２０ｄＢＶ２ｒｍｓ以下であることが好ましい。
ティッシュソフトネス測定装置ＴＳＡにより、こわさ（Ｄ）測定値が３．０ｍｍ／Ｎ以上であることが好ましい。
【００１１】
本発明の衛生用紙ウェッブの製造方法は、前記衛生用紙ウェッブの製造方法であって、抄紙及び乾燥後のウェッブ厚みに対し、２０〜８０％のギャップを有する一対のロールにてカレンダー加工を施す。
【発明の効果】
【００１２】
この発明によれば、強度、バルク（比容積）、柔らかさが共に向上した衛生用紙ウェッブが得られる。
【図面の簡単な説明】
【００１３】
【図１】本発明の実施形態に係る衛生用紙ウェッブの製造装置の一例を示す図である。
【図２】本発明の実施形態に係る衛生用紙ウェッブを製造する際のカレンダーパートの構成を示す図である。
【発明を実施するための形態】
【００１４】
以下に本発明の実施形態について説明する。
本発明の実施形態に係る衛生用紙ウェッブは、坪量１０〜２５ｇ／ｍ２で、比容積が７〜２５ｃｍ３／ｇであって、ＪＩＳ Ｐ８１１３に基づく乾燥時の縦方向の引張強さＤＭＤＴ（Dry Machine Direction Tensile strengthが１．０Ｎ／２５ｍｍ以上、ＪＩＳ Ｐ８１１３に基づく乾燥時の横方向の引張強さＤＣＤＴ（Dry Cross Direction Tensile strengthが０．３Ｎ／２５ｍｍ以上である。ここで、衛生用紙ウェッブがトイレットペーパー向けであれば、ＪＩＳ Ｐ４５０１法によるほぐれ易さが１００秒未満であることが好ましい。
衛生用紙ウェッブがティッシュペーパー向けであれば、ＪＩＳ Ｐ８１３５に基づく湿潤時の縦方向の引張強さ（ＷＭＤＴ：Wet Machine Direction Tensile strength）が０．２Ｎ／２５ｍｍ以上であり、ペーパータオル向けであれば、ＤＭＤＴが２．０Ｎ／２５ｍｍ以上、ＷＭＤＴが０．４Ｎ／２５ｍｍ以上であることが好ましい。本発明のウェッブは、１ＰＬＹまたは２ＰＬＹ以上とすることができる。
なお、ウェッブ抄紙の流れ方向を「縦方向」とし、流れ方向に直角な方向を「横方向」とする。
【００１５】
ウェッブの坪量が１０ｇ／ｍ２であると強度が低下し、５０ｇ／ｍ２を超えると柔らかさに劣る。
又、ティッシュペーパー、トイレットペーパー、ペーパータオル用ウェッブの強度が上記値未満であると、やぶれ易くて実用に適さない。
さらに、本発明による衛生用紙ウェッブの比容積が７ｃｍ３／ｇ未満であると、ふんわり感が乏しく、バルク（嵩高さ）が低下して水分の吸収能力に劣る。一方、比容積が２５ｃｍ３／ｇを超えると、バルク（嵩高さ）は高くなるが、強度が低下し、平滑性が劣る。
本発明の実施形態に係るウェッブは、坪量、ＤＭＤＴ及びＤＣＤＴ、並びに比容積を上記範囲に規定することにより、強度、バルク（比容積）、柔らかさを両立することができる。
【００１６】
衛生用紙ウェッブは木材パルプ１００％から成っていてもよく、古紙パルプ、非木材パルプを含んでも良い。例えば、ＮＢＫＰ：ＬＢＫＰ＝１０：９０〜７０：３０（質量比）の木材パルプを原料としてもよく、又は、このパルプ比率の木材パルプに対し、古紙パルプを５０質量％程度まで含むことができる。古紙パルプは品質的バラツキが大きく、配合割合が増えると製品の品質、特に柔らかさに大きく影響するので、木材パルプに対して２０質量％以下配合するのが望ましい。
なお、ウェッブの用途に合わせて適正な強度を確保するために、通常の手段で原料配合し、パルプ繊維の叩解処理にて強度調整を行うことができる。又、ウェッブの用途に合わせて湿潤紙力増強剤を使用することができる。
ウェッブの製造方法の詳細については後述する。
【００１７】
本発明の実施形態に係るウェッブをティッシュソフトネス測定装置（ＴＳＡ：Tissue Softness Analyzer）により測定したとき、周波数１０００Ｈｚ以下の領域におけるパワースペクトルの最大値（ＴＳ７）が２０ｄＢＶ２ｒｍｓ以下であり、周波数６７００Ｈｚ領域におけるパワースペクトルの値（ＴＳ７５０）が２０ｄＢＶ２ｒｍｓ以下であることが好ましい。
又、ＴＳＡによる、こわさ（Ｄ）測定値が２．５ｍｍ／Ｎ以上であることが好ましい。
【００１８】
ここで、ティッシュソフトネス測定装置（ＴＳＡ）は、紙試料をロータで回転させたときの各種センサで検知した振動データを、振動解析してパラメータ化（ＴＳ値）することにより、紙のソフトネス（手触り感）を定量評価するものであり、ドイツのエムテック（emtec Electronic GmbH、日本代理店は日本ルフト株式会社）社製の商品名である。
ＴＳＡを用いた具体的な測定は、試料台に設置したウェッブサンプル（１０ｃｍ角）に対し、(i)回転体の付いている可動測定ヘッドが、指定した圧力でサンプルを押し込み、(ii)指定した速度で回転体が作動し、(iii)結果として生じる振動をセンサーで検出し、振動周波数を解析する。(iv)次に指定した圧力でサンプルを変形し、変形時の特性から、弾性、粘弾性、及び塑性変形を計算する。(i)〜(iii)の手順により、ウェッブの総合的なハンドフィール及びハンドフィールの要素（滑らかさ、しなやかさ、ボリューム感）が各々数値化できる。測定は１サンプルについて５回繰り返し、平均化する。
又、パワースペクトルとは、信号のパワー（dB）を一定の周波数帯域毎に分割し、各帯域毎のパワーを周波数の関数として表したものである。
【００１９】
ＴＳ７の値が低いほど、ふんわり感に優れ、ＴＳ７５０の値が低いほど、滑らかさに優れる。又、Ｄの値が大きいほど、しなやかさに優れる。
さらに、ＴＳ７、ＴＳ７５０、及びＤの関数に基づき、総合的なハンドフィールＨＦを算出することができる。
例えば、（ＨＦ）＝Ａ×（ＴＳ７）＋Ｂ×（ＴＳ７５０）＋Ｃ×（Ｄ）＋αという関数を設定することで、総合的なハンドフィールを客観的（定量的）に数値化できる。ここで、Ａ，Ｂ，Ｃ及びαは係数であり、これら係数を適宜設定することで、ＨＦを構成するファクター（つまり、ＴＳ７、ＴＳ７５０、及びＤにそれぞれ対応する、滑らかさ、ふんわり感、こわさ）の重み付けを調整し、実際のＨＦの官能評価に合致させることができる。
なお、Ａ及びＢを負の値とし、Ｃを正の値とした場合、ＨＦの値が大きくなるほど、総合的なハンドフィールに優れる。
【００２０】
本発明の衛生用紙ウェッブは、ティッシュペーパー、トイレットペーパー、ペーパータオルなどに適用することができ、ティッシュペーパー製品であれば、例えば衛生用紙ウェッブを２ＰＬＹにしてフォルディングマシンにて折畳み積層して、ポップアップ式に連続引き出す形態の製品とする。また、トイレットペーパー製品であれば、衛生用紙ウェッブを１ＰＬＹまたは２ＰＬＹにしてロールワインダーマシンでロール状に巻取り、カットして製品とすることができる。ペーパータオル製品であれば、上記したいずれの形態でも製品化できる。
【００２１】
次に、図１、図２を用いて、本発明の実施形態に係る衛生用紙ウェッブの製造方法について説明する。図１は衛生用紙ウェッブの製造装置５０の一例を示し、図２はカレンダーパートの構成を示す。
図１の装置５０は、ファブリックプレス方式の製紙機であり、予備的に脱水するための通風乾燥（ＴＡＤ）設備を用いず、プレス手段のみで凹凸付けしたウェッブ１０３を製造することができる。装置５０は、連続するウェッブを形成するウェット部１、ウェッブを脱水して模様付け又は凹凸付けするプレス部２、及びウェッブを最終乾燥する乾燥部３を備えている。
【００２２】
ウェット部１は、クレセントフォーマー形式で湿紙を形成するものであり、繊維及び水からなる紙料をフォーミング領域に供給するヘッドボックス５、ウェッブの水の一部を脱水するフォーミングフェルト８及びフォーミングワイヤー７、複数のガイドロール１０、並びにフォーミングロール９を有する。
ヘッドボックス５は、フォーミングワイヤー７とフォーミングフェルト８との間のフォーミングゾーン６にて紙料ジェットを吐出する。フォーミングワイヤー７はエンドレスのループ形態であり、複数のガイドロール１０及びフォーミングロール９の周りを走行し、フォーミングロール９にてフォーミングフェルト８に接触する。従って、ゾーン６に吐出された紙料はフォーミングワイヤー７によって脱水されて繊維性ウェッブ１０１を形成し、この繊維性ウェッブ１０１がフォーミングフェルト８にてプレス部２に搬送される。フォーミングフェルト８も複数のガイドロール１１の周りを走行するエンドレスのループ形態となっている。
なお、フォーミングゾーン６をサクションブレストロールフォーマーとすることもできる。
【００２３】
プレス部２はメインプレス（ＭＰ）及び凹凸付けファブリック１５を備え、メインプレスは＃1プレスロール１２と、＃２プレスロール１３とからなる。＃１、＃２のプレスロール１２，１３は、互いに圧着してそれらの間にプレスニップＮＰ１を形成する。そして、＃1プレスロール１２が凹凸付けファブリック１５のループ内に位置し、＃2プレスロール１３がフォーミングフェルト８のループ内に位置し、プレスニップＮＰ１にてフォーミングフェルト８と凹凸付けファブリック１５が接触する。メインプレス（ＭＰ）は、長いニッププレス又はシュープレス（図示しない）でも良い。
凹凸付けファブリック１５は、エンドレスのループ形態をなし、複数のガイドロール１６、及び乾燥部３に対向する転送ロール１７の周りを走行する。凹凸付けファブリック１５は、＃1プレスロール１２の周りを走行したときにメインプレス（ＭＰ）のプレスニップＮＰ１を通り、フォーミングフェルト８で搬送された繊維性ウェッブ１０１と接触する。そして、プレスニップＮＰ１にて、凹凸付けファブリック１５が繊維性ウェッブ１０１の脱水及び凹凸付けを行って、凹凸付け繊維性ウェッブ１０２を形成する。凹凸付け繊維性ウェッブ１０２は、凹凸付けファブリック１５によって転送ロール１７まで搬送される。
転送ロール１７は、後述する乾燥部４の乾燥シリンダー１８と対向し、両者の間に転送ニップＮＰ２を形成する。そして、転送ニップＮＰ２に搬送された凹凸付け繊維性ウェッブ１０２は、プレス及び脱水を施されずに乾燥にのみ供される。尚、繊維性ウエッブ１０２の厚さ(バルク)は、ファブリック１５のパターンの深さ（０．２〜０．４ｍｍ）と、メインプレス（ＭＰ）のニップ圧とで調整される。
【００２４】
プレス部２を通る間、各ウェッブ１０１、１０２の乾燥度は、繊維濃度１５〜３０％の範囲から４２〜５２％の範囲とすることができる。
【００２５】
乾燥部３は、乾燥シリンダー１８、クレープ付けドクター２０、及び乾燥シリンダー１８を覆うフード２１を備えている。なお、図１の例では、乾燥シリンダー１８はヤンキードライヤーであるが、他のタイプの乾燥部（たとえばエアースルードライヤー、金属製の乾燥ベルト）を適用することができる。又、乾燥部は、単一の乾燥部（例えば、図１のように１つのシリンダー）であってもよく、複数の乾燥部で構成することもできる。
乾燥シリンダー１８の表面には、転送ニップＮＰ２近傍にて、凹凸付け繊維性ウェッブ１０２を接触乾燥するコーティング層１９が形成されている。又、クレープ付けドクター２０により、乾燥した凹凸付け繊維性ウェッブ１０２にクレープ付けを行い、それによって、凹凸付け及びクレープ付けの両方を施された最終ウェッブ（凹凸付けしたウェッブ）１０３が得られる。クレープ付は、紙を縦方向（マシン走行方向）に機械的に圧縮し、クレープと称される波状の皺を形成する公知の方法であり、紙に嵩（バルク感）、柔らかさ、吸水性、表面の滑らかさ、美観（クレープの形状）などを付与する。
なお、凹凸付けファブリック１５から乾燥シリンダー１８にウェッブ１０２を確実に転送させるため、スプレー装置２２によって乾燥シリンダー１８の表面に接着剤を塗布するようにすると良い。スプレー装置２２は、クレープ付けドクター２１と転送ニップＮＰ２との間に配置することができる。
【００２６】
次に、図２を参照し、本発明の実施形態に係る衛生用紙ウェッブの製造方法の特徴部分であるカレンダー加工について説明する。
カレンダーパート６０は、対向する一対のロール６１、６２から構成され、ロール６１、６２間のギャップに、抄紙及び乾燥後の凹凸付けしたウェッブ１０３が装入されてカレンダー加工される。
ここで、ウェッブ１０３の厚みｔ０に対し、ロール６１、６２間のギャップの距離ｔ１を２０〜８０％に設定すること、及び、カレンダーのトップロールとボトムロールで±５％以内の回転スピード差を付与することで、より滑らかで、柔軟性に富んだ嵩高なウェッブが得られる。
距離ｔ１が厚みｔ０の２０％未満であると、ウェッブは平滑になるが、バルクロスが生じ、比容積が７〜２５ｃｍ３／ｇの嵩高なウェッブが得られない。距離ｔ１が厚みｔ０の８０％を超えると、ウェッブを滑らかにすることが困難になる。
なお、距離ｔ１が厚みｔ０の２０〜８０％であれば、ロール６１、６２を通過したウェッブのキャリパー（厚み）が自然に復元し、キャリパーの減少が見られない。
ロール６１、６２としては、鋼鉄ロール、チルドロール、表面硬質メッキ仕上げロール等の金属性ロール、又は弾性材料でコーティングされたシリンダーを用いることができる。ウェッブをより滑らかにできる点では、金属ロールが好ましい。
【００２７】
本発明は上記した実施形態に限定されず、本発明の思想と範囲に含まれる様々な変形及び均等物に及ぶことはいうまでもない。
【実施例】
【００２８】
パルプ組成（質量％）をＮＢＫＰ３０％、ＬＢＫＰ７０％とし、表１に示す特性を有するウェッブを図１に示すファブリックプレス方式の製紙機５０を用い、凹凸付けしたウェッブ１０３を製造した。次に、図２に示すプルユニットカレンダーパート６０を用い、抄紙及び乾燥後のウェッブ１０３をカレンダー加工した。カレンダー加工の条件を表１に示す。
【００２９】
さらに、カレンダー加工後の最終ウェッブを所定の大きさの試験片に切断し、以下の評価を行った。
引張強さＤＭＤＴ及びＤＣＤＴ：ＪＩＳ Ｐ８１１３に基づいて測定した。
坪量：ＪＩＳ Ｐ８１２４に基づいて測定した。
ウェッブ厚：シックネスゲージ（尾崎製作所製のダイヤルシックネスゲージ「ＰＥＡＣＯＣＫ」）を用いて測定した。測定条件は、測定荷重２５０ｇｆ、測定子直径３０ｍｍで、測定子と測定台の間に試料を置き、測定子をゆっくりと下ろしたときのゲージを読み取った。このとき、測定子をのせるだけとした。なお、１回の測定は試料を５組（１プライ×５）重ねて行い、測定を１０回繰り返して測定結果を平均した。そして、得られた１回当りの平均値を枚数で割ってウェッブ（１プライ）当りの紙厚とした。
比容積：ウェッブ厚さを坪量で割り、単位ｇあたりの容積ｃｍ3で表したもの。
吸水度：旧ＪＩＳ−Ｓ３１０４法に従い、温度23±１℃、湿度50±2％の状態で、０．１ｍｌ精製水を滴下し、水滴がウェッブに吸収される時間（秒）を測定した。
【００３０】
ＴＳ７、ＴＳ７５０、Ｄの測定は、上記ＴＳＡ装置を用いて行った。表裏を測定した値の平均値であり、測定条件も上記のとおりである。
総合的なハンドフィールＨＦは、（ＨＦ）＝−２×（ＴＳ７）−０．５×（ＴＳ７５０）＋１０×（Ｄ）＋１００の式に基づいて算出した。ブランク材との比較で、ＨＦ＝0.5〜1ポイント高い場合、ハンドフィール（手触り）が良くなる。ブランク材との比較で、ＨＦ＝1を超えて３以下の場合、ハンドフィールが明らかに良くなる。ブランク材との比較で、ＨＦ＝３を超えて高い場合、ハンドフィールが著しく良くなる。
なお、坪量、引張強さ、ウェッブ厚、密度、及びＴＳＡ装置による測定は、JIS-P8111に規定する温湿度条件下(２３±１℃、５０±２％ＲＨ)で平衡状態に保持後に行った。
【００３１】
得られた結果を表１に示す。表１のＴ/Ｂは、カレンダー加工のトップロールとボトムロールの回転スピード差（％）を表す。表１の「従来ＰＭ」は、一般の抄紙機で製造したウェッブを表す。
【００３２】
【表１】
2013189728.tif 000003
【００３３】
表１から明らかなように、ＤＭＤＴが１．０Ｎ／２５ｍｍ以上、ＤＣＤＴが０．３Ｎ／２５ｍｍ以上であって、比容積が７〜２５ｃｍ３／ｇであり、抄紙及び乾燥後のウェッブ厚みに対し２０〜８０％のギャップを有する一対のロールにてカレンダー処理した各実施例の場合、著しいハンドフィール改善効果が得られた。
なお、各実施例は、厚みが同一のブランク材に比べたバルクロス（嵩の減少率）が３０％以下で済み、バルク（比容積）を大きく減じることなく、ハンドフィールが改善することがわかる。例えば、実施例３とブランク３との比容積の比8.8/12.2＝0.72である。
【００３４】
一方、抄紙及び乾燥後のウェッブ厚みに対し、２０％未満のギャップを有する一対のロールにてカレンダー加工した比較例１の場合、比容積が７ｃｍ３／ｇ未満となり、バルクロスが４０％を超え（比較例１とブランク１の比容積6.8/12.4＝0.54）、吸水度も低下した。
また、抄紙及び乾燥後のウェッブ厚みに対し、８０％を超えるギャップを有する一対のロールにてカレンダー加工した比較例２の場合、バルクロスは小さいものの（比較例２とブランク１の比容積12.2/12.4＝0.98）、ハンドフィール改善効果が劣った。
【符号の説明】
【００３５】
６０  カレンダーパート
６１  トップカレンダーロール（カレンダーパートの一対のロール）
６２  ボトムカレンダーロール（カレンダーパートの一対のロール）
１０３  抄紙及び乾燥後のウェッブ（凹凸付けしたウェッブ）
ｔ０  抄紙及び乾燥後のウェッブ厚み
ｔ１  一対のロールのギャップの距離
【図１】
2013189728.tif 000004
【図２】
2013189728.tif 000005